(57)【要約】【課題】銀ナノ粒子分散液のみを塗布した場合であっても目的に応じて塗膜色が変えられる銀ナノ粒子積層体及びその製造方法を提供する。【解決手段】本実施形態に係る銀ナノ粒子積層体７は、基材１上に、銀ナノ粒子４を含む銀ナノ粒子積層膜６を備え、銀ナノ粒子積層膜６に含まれる銀ナノ粒子４の少なくとも一部は、銀ナノ粒子積層膜６の表層に、銀ナノ粒子積層膜６の表面に沿って層状に凝集しており、銀ナノ粒子積層膜６の基材１側が呈色している。【選択図】    なし【特許請求の範囲】
【請求項１】
基材上に、銀ナノ粒子を含む銀ナノ粒子積層膜を備え、
前記銀ナノ粒子積層膜に含まれる前記銀ナノ粒子の少なくとも一部は、前記銀ナノ粒子積層膜の表層に、前記銀ナノ粒子積層膜の表面に沿って層状に凝集しており、
前記銀ナノ粒子積層膜の前記基材側が呈色することを特徴とする銀ナノ粒子積層体。
【請求項２】
前記銀ナノ粒子積層膜の表面に沿って層状に凝集した前記銀ナノ粒子の厚みは、１０ｎｍ以上１２０ｎｍ以下の範囲内であることを特徴とする請求項１に記載の銀ナノ粒子積層体。
【請求項３】
前記銀ナノ粒子の平均一次粒子径（Ｄ５０）は、１ｎｍ以上３０ｎｍ以下の範囲内であり、
前記銀ナノ粒子の表面は、複数の保護分子により覆われており、
前記銀ナノ粒子の表面を覆っている前記複数の保護分子のうち最も多い分子は、１級アミノ基と３級アミノ基とを有するアルキルジアミンであることを特徴とする請求項１または請求項２に記載の銀ナノ粒子積層体。
【請求項４】
前記銀ナノ粒子積層膜は、前記基材上に形成され、前記銀ナノ粒子を含む銀ナノ粒子含有層と、前記銀ナノ粒子含有層上に形成され、前記銀ナノ粒子含有層よりも前記銀ナノ粒子の粒子密度が高い銀ナノ粒子層とを備え、
前記銀ナノ粒子含有層は、分子内に少なくとも１個以上のカルボキシ基と１個以上の重合性不飽和二重結合とを有する化合物をさらに含み、
前記銀ナノ粒子含有層内における、前記銀ナノ粒子の質量（ＷＡｇ）と、前記分子内に少なくとも１個以上のカルボキシ基と１個以上の重合性不飽和二重結合とを有する化合物の質量（ＷＣ）との混合質量割合（ＷＡｇ／ＷＣ）は、１／７０以上１／１０以下の範囲内であることを特徴とする請求項１から請求項３のいずれか１項に記載の銀ナノ粒子積層体。
【請求項５】
前記分子内に少なくとも１個以上のカルボキシ基と１個以上の重合性不飽和二重結合を有する化合物は、式（１）で示される化合物であることを特徴とする請求項４に記載の銀ナノ粒子積層体。
ＣＨ２＝Ｃ（−Ｒ）−ＣＯＯ−ＣＨ２ＣＨ２ＯＣＯ−（ＣＨ２）ｎ−ＣＯＯＨ  ・・・（１）
（式（１）中、Ｒは水素原子あるいはメチル基を示し、ｎは２から６の整数を示す）
【請求項６】
前記分子内に少なくとも１個以上のカルボキシ基と１個以上の重合性不飽和二重結合を有する化合物の前記カルボキシ基は、コハク酸であり、
前記分子内に少なくとも１個以上のカルボキシ基と１個以上の重合性不飽和二重結合を有する化合物は、前記銀ナノ粒子含有層内に７０質量％以上含まれていることを特徴とする請求項４または請求項５に記載の銀ナノ粒子積層体。
【請求項７】
前記基材と前記銀ナノ粒子含有層との間に、下地層をさらに設けたことを特徴とする請求項４から請求項６のいずれか１項に記載の銀ナノ粒子積層体。
【請求項８】
基材上に、銀ナノ粒子を含む銀ナノ粒子含有層を形成する工程と、
前記銀ナノ粒子含有層上に、前記銀ナノ粒子含有層よりも前記銀ナノ粒子の粒子密度が高い銀ナノ粒子層を形成する工程と、を有することを特徴とする銀ナノ粒子積層体の製造方法。
【請求項９】
前記銀ナノ粒子含有層を形成する工程では、前記銀ナノ粒子と、（メタ）アクリレートモノマーとを含む銀ナノ粒子含有層用組成物を、前記基材上に塗布し乾燥させて前記銀ナノ粒子含有層を形成することを特徴とする請求項８に記載の銀ナノ粒子積層体の製造方法。
【請求項１０】
前記銀ナノ粒子含有層に含まれる前記銀ナノ粒子の少なくとも一部であって、前記銀ナノ粒子含有層の表層に層状に凝集した前記銀ナノ粒子の質量と、前記銀ナノ粒子含有層上に形成した銀ナノ粒子層の前記銀ナノ粒子の質量との比を変化させることを特徴とする請求項８または請求項９に記載の銀ナノ粒子積層体の製造方法。
【請求項１１】
前記銀ナノ粒子含有層を形成する工程の前に、前記基材上に下地層を形成する工程をさらに有することを特徴とする請求項８から請求項１０のいずれか１項に記載の銀ナノ粒子積層体の製造方法。
【請求項１２】
基材上に、銀ナノ粒子を含む銀ナノ粒子含有層を形成し、
前記銀ナノ粒子含有層を形成した後、前記銀ナノ粒子含有層上に、前記銀ナノ粒子含有層よりも前記銀ナノ粒子の粒子密度が高い銀ナノ粒子層を形成したことを特徴とする銀ナノ粒子積層体。
【請求項１３】
前記銀ナノ粒子と、（メタ）アクリレートモノマーとを含む銀ナノ粒子含有層用組成物を、前記基材上に塗布し乾燥させて、前記銀ナノ粒子含有層を形成したことを特徴とする請求項１２に記載の銀ナノ粒子積層体。
【請求項１４】
前記銀ナノ粒子含有層に含まれる前記銀ナノ粒子の少なくとも一部であって、前記銀ナノ粒子含有層の表層に層状に凝集した前記銀ナノ粒子の質量と、前記銀ナノ粒子含有層上に形成した銀ナノ粒子層の前記銀ナノ粒子の質量との比を変化させたことを特徴とする請求項１２または請求項１３に記載の銀ナノ粒子積層体。
【請求項１５】
前記銀ナノ粒子含有層を形成する前に、前記基材上に下地層を形成したことを特徴とする請求項１２から請求項１４のいずれか１項に記載の銀ナノ粒子積層体。
【発明の詳細な説明】
【技術分野】
【０００１】
本発明は、銀ナノ粒子積層体及びその製造方法に関する。
【背景技術】
【０００２】
銀ナノ粒子は他の物質には見られない電気的、熱的、光学的特性を有し、太陽電池からセンサーに至る幅広い製品で利用されている。さらに、銀ナノ粒子は他の多くの色素や顔料と異なり、光の吸収や散乱が極めて効果的であり、粒子の大きさや形状に応じて色を有する。光と銀ナノ粒子との強い関係は、表面プラズモン共鳴と呼ばれ、特定の波長の光で励起された際に金属表面の伝導電子が集団的な振動を起こすためで、通常にはない散乱や吸収特性の原因となる。
【０００３】
一般に金属銀が分散した塗液は、金属配線の用途に用いられることが多い。例えば、金属銀が分散した塗液で配線基板上にパターンを形成し、その塗液中に含まれる金属銀を焼結させ配線を形成する。金属銀を導電性材料として使用する場合、分散した金属銀の微細化による融点降下を利用して低温で焼結する必要があることが知られている。現在では、微細化したナノサイズの金属ナノ粒子が低温焼結可能な材料として期待されている。
【０００４】
しかし、融点降下を示すほどの微小な金属銀の粒子は、互いに接触し凝集しやすい。この凝集を防止するためには、上述した塗液に分散剤を添加する必要があるが、分散剤を添加することによって、金属ナノ粒子特有の表面プラズモン共鳴が阻害され、特有の発色に悪影響を及ぼす可能性がある。また、銀ナノ粒子特有の光学的特性を有する機能膜を作製するためには、分散性がよい塗液であって、低温では焼結しない銀膜となる必要がある。上述の金属ナノ構造体によるプラズモン共鳴は、基礎と応用の両分野において進展がめざましく、銀ナノ粒子２次元結晶シートを金属基板上に積層すると、積層数に応じてオレンジ〜赤〜ピンク〜紫の鮮やかな呈色が得られている（特許文献１）。
【０００５】
従来、銀ナノ粒子を得ようとする場合、一般には硝酸銀や塩化銀などの銀塩を溶解させた水溶液などを用いて、存在する銀イオンを何らかの還元剤により還元して所望の形態の金属塩として析出させることが通常であった（特許文献２〜４）。また、特に微細な銀粒子の製造においては、真空中において原子状銀を凝集させて銀ナノ粒子とする方法等も知られている（特許文献５）。
【０００６】
また、シュウ酸銀とアミンを混合して、熱分解することによりシュウ酸銀アミン錯体を経て銀ナノ粒子を製造する方法等も知られている（特許文献６、７）。この手法によれば、原料となる化合物から解離して生じる銀原子が、銀ナノ粒子を構成する過程で銀イオンの状態を経ることがない。このため、上記手法であれば、銀イオンを還元するための還元剤を混合する必要がなく、単純な手法で平均粒子径が均一な銀微粒子を製造することが可能である。さらに、アミン錯体の分解の際、アミン分子のアミノ基が銀粒子表面に配位することから、分散剤を添加しなくてもある種の有機溶媒に分散可能な銀ナノ粒子が得られる。
【先行技術文献】
【特許文献】
【０００７】
【特許文献１】特許第６０９１４１７号公報
【特許文献２】特表２０１２−５０９３９６号公報
【特許文献３】特開２０１２−１８０５８９号公報
【特許文献４】特開２０１２−１４０７０１号公報
【特許文献５】特開２００２−１２１４３７号公報
【特許文献６】特開２０１２−１６２７６７号公報
【特許文献７】特許第５５７４７６１号公報
【発明の概要】
【発明が解決しようとする課題】
【０００８】
しかしながら、銀ナノ粒子が分散した塗液である銀ナノ粒子分散液に電離放射線により硬化する化合物を添加すると、黄褐色系の塗膜層しか得られないという課題、つまり銀ナノ粒子分散液のみを塗布して銀ナノ粒子積層体（銀ナノ粒子積層膜）を形成した場合には呈色可能な色のバリエーションが少なくなるという課題があった。
本発明は、上記の事情を鑑みてなされたものであり、銀ナノ粒子分散液のみを塗布した場合であっても目的に応じて塗膜色が変えられる、即ち呈色可能な色のバリエーションが豊富な銀ナノ粒子積層体及びその製造方法を提供することを目的とする。
【課題を解決するための手段】
【０００９】
上記の課題を解決するために、本発明の一態様に係る銀ナノ粒子積層体は、基材上に、銀ナノ粒子を含む銀ナノ粒子積層膜を備え、前記銀ナノ粒子積層膜に含まれる前記銀ナノ粒子の少なくとも一部は、前記銀ナノ粒子積層膜の表層に、前記銀ナノ粒子積層膜の表面に沿って層状に凝集しており、前記銀ナノ粒子積層膜の前記基材側が呈色する。
また、本発明の一態様に係る銀ナノ粒子積層体の製造方法は、基材上に、銀ナノ粒子を含む銀ナノ粒子含有層を形成する工程と、前記銀ナノ粒子含有層上に、前記銀ナノ粒子含有層よりも前記銀ナノ粒子の粒子密度が高い銀ナノ粒子層を形成する工程と、を有する。
【発明の効果】
【００１０】
本発明によれば、銀ナノ粒子分散液のみを塗布して銀ナノ粒子積層体（銀ナノ粒子積層膜）を形成した場合であっても目的に応じて塗膜色が変えられる、即ち呈色可能な色のバリエーションが豊富な銀ナノ粒子積層体及びその製造方法を提供することができる。
【図面の簡単な説明】
【００１１】
【図１】本発明の実施形態に係る銀ナノ粒子積層体の構成を模式的に示す断面図である。
【図２】本発明の実施形態に係る銀ナノ粒子積層膜における銀ナノ粒子の分散状態を模式的に示す断面図である。
【図３】本発明の実施形態に係る銀ナノ粒子積層体の製造工程を模式的に示す図である。
【図４】本発明の実施形態に係る銀ナノ粒子積層膜における吸収スペクトルを示す図である。
【図５】本発明の実施例１で得られた銀ナノ粒子のトルエン溶媒分散液を基板に塗布し乾燥させた後、観察した銀ナノ粒子の走査型電子顕微鏡像を示す図である。
【図６】本発明の実施例１で得られた銀ナノ粒子の粒度分布及び累積度数（％）を示す図である。
【図７】本発明の実施例１、２、３で得られた硬化膜の吸収スペクトルを示す図である。
【図８】本発明の実施例４、６、７で得られた硬化膜の吸収スペクトルを示す図である。
【図９】本発明の実施例９、１０、１１で得られた硬化膜の吸収スペクトルを示す図である。
【図１０】本発明の比較例１、２で得られた硬化膜の吸収スペクトルを示す図である。
【図１１】本発明の実施例４に係る銀ナノ粒子含有層内に含まれる銀ナノ粒子の走査型電子顕微鏡（ＳＴＥＭ）像を示す図である。
【図１２】本発明の実施例６に係る銀ナノ粒子含有層内に含まれる銀ナノ粒子の走査型電子顕微鏡（ＳＴＥＭ）像を示す図である。
【図１３】本発明の実施例７に係る銀ナノ粒子含有層内に含まれる銀ナノ粒子の走査型電子顕微鏡（ＳＴＥＭ）像を示す図である。
【発明を実施するための形態】
【００１２】
以下に、図面を参照して、本発明の実施形態に係る銀ナノ粒子積層体及び銀ナノ粒子積層体の製造方法について説明する。ここで、図面は模式的なものであり、厚みと平面寸法との関係、各層の厚みの比率等は現実のものとは異なる。また、以下に示す各実施形態は、本発明の技術的思想を具体化するための構成を例示するものであって、本発明の技術的思想は、構成部品の材質、形状、及び構造等が下記のものに特定するものでない。本発明の技術的思想は、特許請求の範囲に記載された請求項が規定する技術的範囲内において、種々の変更を加えることができる。
【００１３】
（銀ナノ粒子積層体７の構成）
図１は、本発明の第一実施形態に係る銀ナノ粒子積層体７の構成を模式的に示す断面図である。図１に示す銀ナノ粒子積層体７は、基材１と、基材１上に形成され、銀ナノ粒子４を含有する銀ナノ粒子積層膜６と、を備えている。そして、銀ナノ粒子積層膜６に含まれる銀ナノ粒子４の少なくとも一部は、銀ナノ粒子積層膜６の表層に、銀ナノ粒子積層膜６の表面に沿って層状に凝集している。また、銀ナノ粒子積層膜６の基材１側は、呈色している。
【００１４】
（銀ナノ粒子積層膜６の構成）
図１に示す銀ナノ粒子積層膜６は、基材１上に形成された下地層２と、下地層２上に形成され、銀ナノ粒子４を含有する銀ナノ粒子含有層３と、銀ナノ粒子含有層３上に形成され、銀ナノ粒子４を含有する銀ナノ粒子層５と、を少なくとも備えている。なお、銀ナノ粒子層５は、銀ナノ粒子含有層３よりも銀ナノ粒子４の粒子密度が高くてもよい。
実施形態に係る銀ナノ粒子積層膜６は、銀ナノ粒子４の総量によって、例えば「紫色」、「緑色」、「青色」を呈する。
【００１５】
銀ナノ粒子積層膜６の表層に沿って銀ナノ粒子４が凝集した層状部分の厚みは１０ｎｍ以上１２０ｎｍ以下の範囲内であることが好ましい。銀ナノ粒子４が凝集した層状部分の厚みが１０ｎｍ以上１２０ｎｍ以下の範囲内にない場合には、前述した３色を呈しにくい傾向がある。なお、本実施形態に係る銀ナノ粒子積層膜６は、「下地層２」を備えなくてもよい。また、「下地層２」は、比較的厚みが薄い場合には「薄膜層」とも呼ばれ、比較的厚みが厚い場合には「フィルム」あるいは「厚膜層」とも呼ばれる。以下、これら各層の詳細について説明する。
【００１６】
［基材１］
基材１は、下地層２を支持する層である。このため、下地層２を支持し形成することが可能であれば、基材の種類を問わない。本実施形態では、基材１としては、例えば、ＰＥＴ（ポリエチレンテレフタレート）フィルム、三酢酸セルロース（ＴＡＣ）フィルム、ポリメタクリル酸エステルフィルム、ポリプロピレンフィルム等を用いることができる。
基材１の表面は、下地層２の形成が容易になるように処理が施されていてもよい。基材１の表面に施す処理としては、例えば、コロナ処理が挙げられる。なお、基材１は、上述のように、下地層２を支持する層であるため、下地層２の厚みが厚く機械的強度が充分である場合には、本実施形態に係る銀ナノ粒子積層体７は、基材１を備えなくてもよい。
【００１７】
［下地層２］
下地層２は、銀ナノ粒子含有層３を支持する、４μｍ〜６０μｍの厚みを有する層である。本実施形態において、下地層２は、例えば、１種類または２種類以上の(メタ)アクリル酸エステル化合物を重合させて形成した層である。より詳しくは、下地層２は、１種類または２種類以上のウレタンアクリルオリゴマー等を用いて形成された層であって、例えば、後述する下地層用組成物２ａを窒素パージしない環境下、即ち大気中で硬化させた層である。なお、下地層２は、窒素パージした環境下で硬化させた層であってもよい。「窒素パージした環境下」とは、大気中における窒素濃度よりも高い窒素濃度における環境下を意味する。また、下地層２は、電離放射線により重合開始種を発生する化合物、例えば、光重合開始剤を含んでいてもよい。なお、本実施形態では、下地層２を設けず、基材１上に銀ナノ粒子含有層３を直接形成してもよい。
【００１８】
［銀ナノ粒子含有層３］
銀ナノ粒子含有層３は、下地層２上に形成された、１μｍ〜７μｍの厚みを有する層である。銀ナノ粒子含有層３は、銀ナノ粒子４と、分子内に少なくとも１個以上のカルボキシ基と１個以上の重合性不飽和二重結合を有する化合物とを少なくとも含んでおり、その化合物の一部は重合している。このため、銀ナノ粒子含有層３は、三次元架橋構造を有する樹脂を含んでいてもよく、銀ナノ粒子含有層３は、電離放射線により重合開始種を発生する化合物、例えば、光重合開始剤を含んでいてもよい。
【００１９】
また、上述の分子内に少なくとも１個以上のカルボキシ基と１個以上の重合性不飽和二重結合を有する化合物は、例えばアクリル酸、メタクリル酸を有する化合物である。なお、本実施形態で使用可能な不飽和二重結合を有する化合物の具体例については、後述する。さらに、銀ナノ粒子含有層３には、膜強度向上のために、分子内に少なくとも１個以上のカルボキシ基と１個以上の重合性不飽和二重結合を有する化合物以外のカルボキシ基を持たない１個以上の重合性不飽和二重結合を有する化合物を、３０質量％を上限として含んでもよい。
また、上述の光重合開始剤は、上述の重合性化合物を光重合させるための開始剤である。このため、上述の重合性化合物を光重合させることが可能であれば、その種類を問わない。なお、本実施形態で使用可能な光重合開始剤の具体例については、後述する。
【００２０】
銀ナノ粒子含有層３における銀ナノ粒子４の分散・凝集状態について、図２を参照しつつ説明する。銀ナノ粒子含有層３は、上述の樹脂以外に、銀ナノ粒子４を含んでいる。図２は、第一実施形態に係る銀ナノ粒子積層膜６における銀ナノ粒子４の分散・凝集状態を模式的に示す断面図である。
本実施形態における銀ナノ粒子４の多くは、銀ナノ粒子含有層３の表面ＩＦに沿って層状に凝集しており、銀ナノ粒子４の添加量の総量によって凝集幅が異なっている。ここでいう「凝集幅」、即ち「銀ナノ粒子積層膜６の表層に沿って層状に凝集した銀ナノ粒子４の厚み」とは、銀ナノ粒子４同士の距離が２．５ｎｍ未満に維持されている領域の厚みを意味する。
【００２１】
また、銀ナノ粒子含有層３内における、銀ナノ粒子４の質量（ＷＡｇ）と、分子内に少なくとも１個以上のカルボキシ基と１個以上の重合性不飽和二重結合とを有する化合物の質量（ＷＣ）との混合質量割合（ＷＡｇ／ＷＣ）は、例えば、１／７０以上１／２０以下の範囲内である。
また、上記分子内に少なくとも１個以上のカルボキシ基と１個以上の重合性不飽和二重結合を有する化合物は、例えば、銀ナノ粒子含有層３内に７０質量％以上含まれている
【００２２】
また、銀ナノ粒子４の表面は、例えば、１級アミノ基と３級アミノ基とを有するアルキルジアミンを主成分として含む保護分子により覆われている。ここでいう「主成分」とは、銀ナノ粒子４の表面を覆っている複数の保護分子のうち最も多い成分（分子）をいう。また、銀ナノ粒子４の平均一次粒子径（Ｄ５０）は、例えば１ｎｍ以上３０ｎｍ以下の範囲内である。また、上述の銀ナノ粒子４は、有機溶媒に分散可能である。銀ナノ粒子４の平均一次粒子径（Ｄ５０）が１ｎｍ以上３０ｎｍ以下の範囲内にない場合には、銀ナノ粒子４の分散性が低下したり、呈色性が低下したりする傾向がある。なお、平均一次粒子径は、Ｎａｎｏｔｒａｃ  ＵＰＡ−ＥＸ１５０粒度分布計（動的光散乱法、日機装社製）を用い、０．１質量％トルエン溶液にて測定した粒度分布から求めた。
【００２３】
［銀ナノ粒子層５］
銀ナノ粒子層５は、銀ナノ粒子含有層３上に形成された、５００ｎｍ以下の厚みを有する層である。銀ナノ粒子層５は、銀ナノ粒子含有層３に含まれる銀ナノ粒子４と同じ銀ナノ粒子４を含んでいる。このため、走査型電子顕微鏡の断面観察をしても銀ナノ粒子含有層３に含まれる銀ナノ粒子４と、積層した銀ナノ粒子層５に含まれる銀ナノ粒子４との境目は観察しにくく、銀ナノ粒子含有層３と銀ナノ粒子層５とは区別しにくい。しかしながら、どちらかの層に含まれる銀ナノ粒子４のみで、厚みが１０ｎｍ以上１２０ｎｍ以下の範囲内となる層状部分を積層体内に形成しても、本実施形態の呈色は示さない。
【００２４】
（銀ナノ粒子積層膜６の製造方法）
上述した実施形態に係る銀ナノ粒子積層膜６を製造する上で必要となる銀ナノ粒子４の合成方法について、まず説明する。次に、銀ナノ粒子４を含んだ銀ナノ粒子含有分散液（銀ナノ粒子含有層用組成物）３ａの調製等について説明する。次に、銀ナノ粒子４を含んだ銀ナノ粒子分散液（銀ナノ粒子層用組成物）５ａの調製等について説明する。次に、下地層２を形成するために用いる下地層用組成物２ａの調製等について説明する。そして、最後に、上述した実施形態に係る銀ナノ粒子積層膜６の製造工程を、図３を参照しつつ説明する。
【００２５】
［銀ナノ粒子４の合成］
銀ナノ粒子４を構成する銀の原料としては、含銀化合物のうちで、加熱により容易に分解して金属銀を生成する銀化合物が好ましく使用される。このような銀化合物としては、例えば、蟻酸、酢酸、シュウ酸、マロン酸、安息香酸、フタル酸などのカルボン酸と銀が化合したカルボン酸銀の他、塩化銀、硝酸銀、炭酸銀等がある。そして、それらの銀化合物の中でも、分解により容易に金属を生成し、かつ、銀以外の不純物を生じにくい観点からシュウ酸銀が好ましく用いられる。シュウ酸銀は、銀含有率が高いとともに、加熱によりシュウ酸イオンが二酸化炭素として分解除去される。このために、還元剤を必要とせず熱分解により金属銀がそのまま得られ、不純物が残留しにくい点で有利といえる。
【００２６】
本実施形態では、上記銀化合物に所定のアルキルジアミンを加えて、銀化合物とアルキルジアミンとの錯化合物を生成させる。この錯化合物は、銀、アルキルジアミン及びシュウ酸イオンを含んでいる。なお、この錯化合物においては、銀化合物に含まれる各銀原子に対してアミンに含まれる窒素原子がその非共有電子対を介して配位結合することにより、錯化合物を生成しているものと推察される。
上記アルキルジアミンの銀原子への配位の容易さを考慮すると、アミノ基は１級であるＲＮＨ２（Ｒは炭化水素基）であることが好ましく、アミノ基が３級であるＲ３Ｎ（Ｒは炭化水素基）であると空間的に困難となる。このため、アルキルジアミンが１級のアミノ基（１級アミノ基）と３級のアミノ基（３級アミノ基）とを備えていれば、１級アミノ基が選択的に銀原子に配位し、３級アミノ基は分子鎖に応じて外側を向くことになる。なお、２級アミノ基は、配位可能であるが、合成上の問題で高価であることと、反応性が１級よりも落ちるため、１級アミノ基及び３級アミノ基の使用が好ましい。
【００２７】
このようにして生成した、ジアミンが配位した金属銀原子は、その生成後に速やかに凝集し、相互に金属結合を生成して結合して銀ナノ粒子を形成する。この際に、各銀原子に配位したジアミンが銀ナノ粒子の表面に保護膜を形成するため、一定の銀原子が集合して銀ナノ粒子を形成した後は、当該ジアミンの保護膜によってそれ以上の銀原子が結合することが困難になると考えられる。このため、錯化合物に含まれる銀化合物の分解と銀ナノ粒子の生成を、溶媒が存在せず銀原子が極めて高密度に存在する状態で行った場合でも、典型的には、平均一次粒子径（Ｄ５０）が１ｎｍ以上３０ｎｍ以下の範囲内で粒子径の揃った銀ナノ粒子が安定して得られるものと考えられる。
【００２８】
銀化合物とジアミンとの錯化合物の生成において、銀原子とジアミンとのモル比を１：１〜１：４の範囲内とすることが好ましく、１：２〜１：４の範囲内とすることがより好ましい。銀化合物とジアミンとの錯化合物の生成において、ジアミンの量が上記の範囲を超えて少なくなると、ジアミンが配位していない銀原子の割合が増加し、得られる銀ナノ粒子が肥大するようになる。また、銀原子の２倍量以上のジアミンが存在することにより、平均一次粒子径（Ｄ５０）がほぼ３０ｎｍ以下の銀ナノ粒子が安定して得られるようになることから、この程度のジアミン量により確実にすべての銀原子がジアミンにより配位可能になるものと考える。また、ジアミンが銀原子の４倍量以上になると、反応系における銀原子の密度が低下して、最終的な銀の回収歩留まりが低下するため、ジアミンの使用量は、銀原子の４倍量以下とすることが好ましい。また、銀原子とジアミンのモル比を１：１程度とする場合には、全てのアミンが銀原子に配位して錯化合物を形成して反応系を保持する分散溶媒が存在しないこととなるため、必要に応じてメタノール等の反応溶媒を混合することも好ましい。
【００２９】
銀化合物とジアミンとの錯化合物を攪拌しながら加熱すると、青色光沢を呈する懸濁液が得られる。この懸濁液から過剰のジアミン等を除去することによって、本実施形態に係る保護分子で表面が被覆された銀ナノ粒子（以下、単に「銀ナノ粒子」とも称する）が得られる。銀化合物とジアミンとの錯化合物を加熱して銀ナノ粒子を得る際の条件は、使用する銀化合物やジアミンの種類に応じて、熱分解を行う際の温度、圧力、雰囲気などの条件を適宜選択できる。この際に、生成する銀ナノ粒子が、熱分解を行う雰囲気との反応により汚染されたり、銀ナノ粒子の表面を覆う保護膜が分解されたりすることを防止する観点から、アルゴン雰囲気などの不活性雰囲気内で銀化合物の熱分解を行うことが好ましい。一方、銀化合物としてシュウ酸銀を用いる場合には、シュウ酸イオンの分解によって発生する二酸化炭素により反応空間が保護されるため、大気中においてシュウ酸銀とジアミンとの錯化合物を加熱することでシュウ酸銀の熱分解が可能である。
【００３０】
銀化合物の熱分解のために銀化合物とジアミンとの錯化合物を加熱する温度は、ジアミンの脱離を防止する観点から概ね使用するジアミンの沸点以下が好ましい。本実施形態では、一般的に８０〜１３０℃程度に加熱することで、ジアミンで形成された保護膜を有する銀ナノ粒子を得ることができる。
【００３１】
上記の通り、一般に、銀に対して過剰量のアルキルアミンを必要とする他の銀ナノ粒子の合成方法に比べて、本実施形態では、銀原子：ジアミンの総量が１：１（モル比）でも銀ナノ粒子が高収率で合成できるため、アルキルジアミンの使用量を削減できる。また、シュウ酸イオンの熱分解で生じる二酸化炭素は、反応系外に容易に除去されるため、還元剤に由来する副生成物がなく、反応系から銀ナノ粒子の分離も簡単にでき、銀ナノ粒子の純度も高い。
【００３２】
［銀ナノ粒子含有分散液３ａの調製及び銀ナノ粒子含有層３の形成］
本実施形態では、銀ナノ粒子含有層３を形成するための塗液組成物である銀ナノ粒子含有分散液３ａを基材１上または下地層２上に塗布し、銀ナノ粒子含有層３を形成してもよい。
本実施形態に係る銀ナノ粒子４を分散溶媒として用いられる溶媒等に分散させる際、つまり銀ナノ粒子含有分散液（銀ナノ粒子含有層用組成物）３ａを調製する際には、銀ナノ粒子４を溶媒に対して３質量％以上２０質量％以下の範囲内とすることが好ましい。また、銀ナノ粒子４の表面を保護する保護膜を脱離させないような条件で、保護膜を形成する際に用いた過剰のアルキルジアミン等を除去すると共に、使用する溶媒で置換することで、保護膜を有する銀ナノ粒子４が分散した分散液を得ることが好ましい。
【００３３】
上記保護膜を有する銀ナノ粒子４を分散させる分散媒としては、例えば、トルエン、日本テルペン化学社製のターピネオールＣ、ジヒドロターピネオール、テルソルブＴＨＡ−９０等を挙げることができる。また、これらの溶媒のうち、数種類を混合して用いてもよい。また、これらの分散媒の中でも、特にトルエンが好ましい。上述の溶媒は、銀ナノ粒子含有分散液３ａ中に、銀ナノ粒子含有分散液３ａ全体の９７質量％までの量で存在できるが、２０質量％を超えるとメタリックな塗膜となり、呈色が観察しにくくなり、３質量％未満では塗膜色（呈色）が薄すぎる傾向がある。このため、３質量％以上２０質量％以下の範囲内が好ましい。なお、銀ナノ粒子含有分散液３ａに添加した上記分散媒は、銀ナノ粒子含有分散液３ａを基材１等に塗布し乾燥させる際に実質的に除去される。
また、本実施形態に係る銀ナノ粒子４を大気等に晒した場合には、低温でもその保護膜が脱離して銀ナノ粒子４の凝集焼結が開始されることがある。このため、銀ナノ粒子４をアルキルジアミン等から適宜の溶媒に置換する際には、銀ナノ粒子４が大気等に晒されない条件を選択して置換を行うことが好ましい。
【００３４】
また、本実施形態に係る銀ナノ粒子４を含む分散媒に、分子内に少なくとも１個以上のカルボキシ基と１個以上の重合性不飽和二重結合を有する化合物と、光重合開始剤とを加えて調製してもよい。
上記分子内に少なくとも１個以上のカルボキシ基と１個以上の重合性不飽和二重結合を有する化合物としては、例えば、式（１）で示される化合物を挙げることができる。
式（１）で示された化合物の含有の有無については、例えば、熱分解ガスクロマトグラフや質量分析法で分析することができる。
ＣＨ２＝Ｃ（−Ｒ）−ＣＯＯ−ＣＨ２ＣＨ２ＯＣＯ−（ＣＨ２）ｎ−ＣＯＯＨ  ・・・（１）
（式（１）中、Ｒは水素原子あるいはメチル基を示し、ｎは２から６の整数を示す）
【００３５】
また、上記分子内に少なくとも１個以上のカルボキシ基と１個以上の重合性不飽和二重結合を有する化合物のカルボキシ基としては、例えば、コハク酸、グルタル酸、アジピン酸、ピメリン酸、スペリン酸と２−ヒドロキシエチルアクリル酸、２−ヒドロキシエチルメタクリル酸とのハーフエステルを挙げることができる。さらに、具体的には、２−アクリロイルオキシエチルコハク酸、２−メタクリロイルオキシエチルコハク酸等を挙げることができる。また、これらの化合物のうち、数種類を混合して用いてもよい。また、これらの化合物の中でも、特に２−メタクリロイルオキシエチルコハク酸が好ましい。
また、上記分子内に少なくとも１個以上のカルボキシ基と１個以上の重合性不飽和二重結合を有する化合物は、銀ナノ粒子含有分散液３ａ内に７０質量％以上含まれていてもよい。銀ナノ粒子含有分散液３ａ内における、上記分子内に少なくとも１個以上のカルボキシ基と１個以上の重合性不飽和二重結合を有する化合物が７０質量％未満であると、銀ナノ粒子含有層３の機械的強度が不十分となる傾向がある。
【００３６】
銀ナノ粒子含有分散液３ａには、分子内に少なくとも１個以上のカルボキシ基と１個以上の重合性不飽和二重結合を有する化合物の他に、例えば、表面硬化性や膜強度向上を目的として、３０質量％を上限として多官能不飽和二重結合を有する化合物を加えてもよい。銀ナノ粒子含有分散液３ａに添加する多官能不飽和二重結合の添加量が３０質量％を超えると銀ナノ粒子４の分散性に影響を及ぼし、目的の呈色を示さなくなることや、硬化収縮による、銀ナノ粒子積層体７若しくは銀ナノ粒子積層膜６のカールが強くなることがある。銀ナノ粒子含有分散液３ａに添加可能な多官能不飽和二重結合を有する化合物としては、具体的には、ペンタエリスリトールトリアクリレート、トリメチロールプロパントリアクリレート、ジペンタエリスリトールヘキサアクリレート、多塩基酸変性アクリレートであるＤＰＥ６Ａ−ＭＳ（ジペンタエリスリトールペンタアクリレートコハク酸変性物）、ＰＥ３Ａ−ＭＳ（ペンタエリスリトールトリアクリレートコハク酸変性物）、ＤＰＥ６Ａ−ＭＰ（ジペンタエリスリトールペンタアクリレートフタル酸変性物）、ＰＥ３Ａ−ＭＳ（ペンタエリスリトールトリアクリレートフタル酸変性物）等を挙げることができるがこの限りではない。
【００３７】
また、本実施形態で使用可能な光重合開始剤としては、電離放射線のうち紫外線を照射することにより重合する化合物であれば、例えば、アセトフェノン類、ベンゾフェノン類、α−ヒドロキシケトン、ベンジルメチルケタール、α―アミノケトン、モノアシルフォスフィンオキサイド、ビスアシルフォスフィンオキサイド等を単独或いは混合したものを挙げることができる。
なお、本実施形態において、上述した成分以外に、必要に応じて相溶性のある添加物、例えば、可塑剤、安定剤、界面活性剤、レベリング剤、カップリング剤などを、本実施形態の目的を損なわない範囲で添加することができる。
【００３８】
［銀ナノ粒子分散液５ａの調製及び銀ナノ粒子層５の形成］
本実施形態では、銀ナノ粒子層５を形成するための塗液組成物である銀ナノ粒子分散液５ａを銀ナノ粒子含有層３上に塗布し、銀ナノ粒子層５を形成してもよい。
本実施形態に係る銀ナノ粒子４を分散溶媒として用いられる溶媒等に分散させる際、つまり銀ナノ粒子分散液（銀ナノ粒子層用組成物）５ａを調製する際には、銀ナノ粒子４を溶媒に対して３質量％以上２０質量％以下の範囲内とすることが好ましい。また、銀ナノ粒子４の表面を保護する保護膜を脱離させないような条件で、保護膜を形成する際に用いた過剰のアルキルジアミン等を除去すると共に、使用する溶媒で置換することで、保護膜を有する銀ナノ粒子４が分散した分散液を得ることが好ましい。
【００３９】
本実施形態に使用可能な、保護膜を有する銀ナノ粒子４を分散させる分散媒としては、例えば、トルエン、日本テルペン化学社製のターピネオールＣ、ジヒドロターピネオール、テルソルブＴＨＡ−９０等を挙げることができる。また、これらの溶媒のうち、数種類を混合して用いてもよい。また、これらの分散媒の中でも、特にトルエンが好ましい。上述の溶媒は、銀ナノ粒子分散液５ａ中に、銀ナノ粒子分散液５ａ全体の９７質量％までの量で存在できるが、２０質量％を超えるとメタリックな塗膜となり呈色が観察しにくくなり、３質量％未満では塗膜色（呈色）が薄すぎる傾向がある。このため、３質量％以上２０質量％以下の範囲内が好ましい。なお、銀ナノ粒子分散液５ａに添加した上記分散媒は、銀ナノ粒子分散液５ａを基材１等に塗布し乾燥させる際に実質的に除去される。
【００４０】
また、本実施形態に係る銀ナノ粒子４を大気等に晒した場合には、低温でもその保護膜が脱離して銀ナノ粒子４の凝集焼結が開始されることがある。このため、銀ナノ粒子４をアルキルジアミン等から適宜の溶媒に置換する際には、銀ナノ粒子４が大気等に晒されない条件を選択して置換を行うことが好ましい。
なお、本実施形態において、上述した成分以外に、必要に応じて相溶性のある添加物、例えば、可塑剤、安定剤、界面活性剤、レベリング剤、カップリング剤などを、本実施形態の目的を損なわない範囲で添加することができる。
【００４１】
以下、本実施形態について更に詳細に説明する。
<シュウ酸銀>
シュウ酸銀は、銀含有率が高く、通常２００℃で分解する。熱分解すると、シュウ酸イオンが二酸化炭素として除去され金属塩がそのまま得られるため、還元剤を必要とせず、不純物が残留しにくい点で有利である。このため、本実施形態において銀ナノ粒子４を得るための銀の原料となる銀化合物としてはシュウ酸銀が好ましく用いられる。そこで、以下、銀化合物としてシュウ酸銀を用いた場合について、本実施形態を説明する。但し、上記のように、銀化合物と所定のジアミンとの間で生成する錯化合物において、当該ジアミンが銀原子に配位した状態であればシュウ酸銀に限定されずに用いられることは言うまでもない。
【００４２】
本実施形態で用いられるシュウ酸銀として制限はなく、例えば、市販のシュウ酸銀を用いることができる。また、シュウ酸銀のシュウ酸イオンの２０モル％以下を、例えば炭酸イオン、硝酸イオン及び酸化物イオンの少なくとも１種以上で置換してもよい。特に、シュウ酸イオンの２０モル％以下を炭酸イオンで置換した場合、シュウ酸銀の熱的安定性を高める効果がある。置換量が２０モル％を超えると上述の錯化合物が熱分解しにくくなる場合がある。特に、沸点が２５０℃以下のアルキルジアミンを含んだシュウ酸イオン・アルキルジアミン・銀錯化合物では、１００℃以下の低い温度での熱分解で銀ナノ粒子を高効率で得ることができる。
【００４３】
<アルキルジアミン>
本実施形態で用いられるアルキルジアミンは、特に、その構造に制限はない。アルキルジアミンは、シュウ酸銀と反応して、上述の錯化合物を形成するため、少なくともひとつのアミノ基が１級アミノ基、或いは２級アミノ基であることが必要であり、１級アミノ基であることが好ましい。さらに、非極性の分散溶媒との親和性を高めるため、もう一方のアミノ基は３級アミノ基であることが望ましい。アルキルジアミンとしては、例えば、Ｎ，Ｎ−ジメチルエチレンジアミン、Ｎ，Ｎ−ジエチルエチレンジアミン、Ｎ，Ｎ−ジメチル−１，３−プロパンジアミン、Ｎ，Ｎ−ジエチル−１，３−プロパンジアミン、Ｎ，Ｎ−ジメチル−１，５−ジアミノ−２−メチルペンタン、Ｎ，Ｎ−ジメチル−１，６−ヘキサンジアミン等が挙げられるが、この限りではない。また、複数の異なるアルキルジアミンを同時にシュウ酸銀と反応させてもよい。
【００４４】
また、本実施形態における、分子内に少なくとも１個以上のカルボキシ基と１個以上の重合性不飽和二重結合を有する化合物としては、例えば、アクリロイル基及びメタクリロイル基を有したアクリル樹脂、ウレタン樹脂等のオリゴマー、プレポリマー、モノマー等のラジカル重合性化合物等が例示できる。これらの樹脂は、例えば、熱、紫外線、電子線等のエネルギーを加えることで架橋するものである。これらの化合物を、膜強度、基材との密着性、カール量を考慮しながら適宜選択する。
【００４５】
本実施形態における、分子内に少なくとも１個以上のカルボキシ基と１個以上の重合性不飽和二重結合を有する化合物に使用する成分として好ましいものは、以下のコハク酸等ジカルボン酸の片側をアクリルエステル、メタクリルエステルに置換したものが挙げられる。具体的には、新中村化学社、Ａ−ＳＡ（２−アクリロイルオキシエチルコハク酸）、ＳＡ（２−メタクリロイルオキシエチルコハク酸）等を挙げることができるがこの限りではない。
【００４６】
また、本実施形態における、分子内に少なくとも１個以上のカルボキシ基と１個以上の重合性不飽和二重結合を有する化合物として、Ａ−ＳＡ等の単官能モノマーを用いる場合には、光架橋させるために、例えば、多官能モノマーを添加してもよい。本実施形態において添加可能な多官能モノマーとしては、例えば、ペンタエリスリトールトリアクリレート、ジペンタエリスリトールヘキサアクリレート、トリメチロールプロパントリアクリレート、塩基酸変性アクリレートであるＤＰＥ６Ａ−ＭＳ（ジペンタエリスリトールペンタアクリレートコハク酸変性物）、ＰＥ３Ａ−ＭＳ（ペンタエリスリトールトリアクリレートコハク酸変性物）、ＤＰＥ６Ａ−ＭＰ（ジペンタエリスリトールペンタアクリレートフタル酸変性物）、ＰＥ３Ａ−ＭＳ（ペンタエリスリトールトリアクリレートフタル酸変性物）等を挙げることができるがこの限りではない。
なお、これら多官能モノマーは、銀ナノ粒子４が分散しにくい傾向がある。しかしながら、トルエンのような分散媒の存在下であれば、上述のようにカルボキシ基を有するモノマーの質量に対して２５％以下の添加量であれば分散性に悪影響を及ぼさない傾向がある。
【００４７】
本実施形態では、銀ナノ粒子含有分散液３ａにおいて、銀ナノ粒子４の質量（ＷＡｇ）と、重合性化合物であるカルボキシ基及び重合性不飽和二重結合を有するモノマー（分子内に少なくとも１個以上のカルボキシ基と１個以上の重合性不飽和二重結合を有する化合物）の質量（ＷＣ）との混合質量割合（ＷＡｇ／ＷＣ）は、１／７０以上１／１０以下の範囲内が好ましく、さらに好ましくは１／５０以上１／２０以下の範囲内である。銀ナノ粒子４の割合が１／１０よりも多くなると、銀ナノ粒子４に由来する黄色のプラズモン共鳴吸収強度が増し、何をしても色の変化が見られないことがある。一方、銀ナノ粒子４の割合が１／７０よりも少なくなると、吸収強度が弱まり薄い色の塗膜しか得られないことがある。なお、銀ナノ粒子４の割合が１／３０を超えると塗液（銀ナノ粒子含有分散液３ａ）の保存性が不安定になりやすく、数時間放置すると沈殿凝集物が見られることがある。なお、銀ナノ粒子含有分散液３ａに沈殿凝集物が生じた場合には、その沈殿凝集物を取り除いた上で、その銀ナノ粒子含有分散液３ａを使用してもよい。
【００４８】
また、本実施形態では、銀ナノ粒子含有分散液３ａに、電離放射線により重合開始種を発生する化合物、即ち重合開始剤を含んでいてもよい。電離放射線のうち紫外線を照射することにより重合する化合物（光重合開始剤）を使用する場合、その光重合開始剤としては、例えば、アセトフェノン類、ベンゾフェノン類、α−ヒドロキシケトン、ベンジルメチルケタール、α―アミノケトン、モノアシルフォスフィンオキサイド、ビスアシルフォスフィンオキサイド等を単独或いは混合して用いる。具体的には、ＢＡＳＦ社、Ｉｒｇａｃｕｒｅ  １８４、Ｉｒｇａｃｕｒｅ  ６５１、Ｉｒｇａｃｕｒｅ  １１７３、Ｉｒｇａｃｕｒｅ  ９０７、Ｉｒｇａｃｕｒｅ  ３６９、Ｉｒｇａｃｕｒｅ  ８１９、Ｉｒｇａｃｕｒｅ  ＴＰＯ、ランバルティ社、Ｅｓａｃｕｒｅ  ＫＩＰ−１５０、Ｅｓａｃｕｒｅ  ＯＮＥ等を挙げることができるが、この限りではない。
【００４９】
光重合開始剤の使用量は、銀ナノ粒子含有分散液３ａ中の重合性化合物（主としてモノマーやオリゴマー）の質量を基準として０．５質量％以上１０質量％以下の範囲内が好ましく、特に１質量％以上５質量％以下の範囲内が好ましい。この範囲より少なくとも多くても、銀ナノ粒子含有層３の硬度は低くなる傾向にある。
【００５０】
本実施形態では、銀ナノ粒子４と重合性化合物とを溶媒等に分散・溶解して粘度を調製した塗液である銀ナノ粒子含有分散液３ａを、フィルム基材やガラス基材に塗工し、紫外線照射等の電離放射線照射処理を行い硬化させて、銀ナノ粒子含有層３を形成する。この際、電離放射線照射部位は窒素パージを行うことにより表面硬化が促進される。
【００５１】
なお、本実施形態において、上述した成分以外に、必要に応じて相溶性のある添加物、例えば、可塑剤、安定剤、界面活性剤、レベリング剤、カップリング剤などを、本実施形態の目的を損なわない範囲で添加することができる。但し、カールを抑制するため、或いは硬度を上げるためのフィラー類は、透過率の低下や分散性に不具合を生じるため加えないことが好ましい。
【００５２】
［下地層用組成物２ａの調製及び下地層２の形成］
本実施形態では、(メタ)アクリル化合物と、電離放射線により重合開始種を発生する化合物とを含む塗液組成物である下地層用組成物２ａを基材１上に塗布し、下地層用組成物２ａに電離放射線を照射し硬化させて、所謂下地層２を形成してもよい。なお、下地層２の形成工程の詳細については、後述する。また、銀ナノ粒子積層膜６が下地層２を備えない構成であれば、この工程を行わなくてもよい。
下地層２の形成に用いる(メタ)アクリル化合物としては、下地層２が光硬化後に適度な靭性、伸びを有し自立膜として基材１から剥離可能な層であることから、例えば、アクリル樹脂、ウレタン樹脂等のオリゴマー、プレポリマー、モノマー等のラジカル重合性化合物等が挙げられる。これらの樹脂は、例えば、熱、紫外線、電子線等のエネルギーを加えることで架橋するものである。これらの化合物を、膜強度、基材との密着性、カール量を考慮しながら適宜選択する。
【００５３】
下地層用組成物２ａは、(メタ)アクリル化合物としては、２種類のウレタン（メタ）アクリレート樹脂Ａ（以下、単に「樹脂Ａ」とも称する）及びウレタン（メタ）アクリレート樹脂Ｂ（以下、単に「樹脂Ｂ」とも称する）を少なくとも含む。樹脂Ａは、１分子中に２つのアクリロイル基またはメタクリロイル基を含み、且つ分子量が２０００以下のモノマー、オリゴマーである。また、樹脂Ｂは、１分子中に２つまたは３つのアクリロイル基またはメタクリロイル基を含み、且つ分子量が３０００以上２００００以下のオリゴマーである。なお、下地層用組成物２ａにおいて、樹脂Ａの質量％（ＷＡ）と樹脂Ｂの質量％（ＷＢ）の比（ＷＡ／ＷＢ）は、３０／７０〜７０／３０の範囲内であることが好ましい。
なお、(メタ)アクリルとは、アクリレートと、メタクリレートの両方を含む記載である。
【００５４】
本実施形態では、上述のように、樹脂Ａとして、１分子中に２つのアクリロイル基またはメタクリロイル基を含むモノマーを使用し、樹脂Ｂとして、１分子中に２つまたは３つのアクリロイル基またはメタクリロイル基を含むモノマーを使用することが好ましい。これは、アクリロイル基またはメタクリロイル基が１つである場合には、目的とする光硬化性樹脂フィルムを形成することが困難であり、硬化不足によるタックを生じるおそれがあるからである。また、アクリロイル基またはメタクリロイル基が４つ以上である場合には、硬化収縮が大きいことによるカールが発生し、塗膜の引張伸度が著しく低下するおそれがあるからである。
【００５５】
下地層用組成物２ａを用いて形成した下地層２において、樹脂Ａは、主に強度向上に寄与する。このため、樹脂Ａと紫外線重合開始剤とを含み、樹脂Ｂを含まない塗液を光硬化させた光硬化物は、引張試験における最大応力が６０Ｎ／ｍｍ２以上であり、且つ引張伸度が１０％以下であることが好ましい。また、上記の引張特性を得るために、樹脂Ａの分子量は、２０００以下であることが好ましい。樹脂Ａの分子量が２０００より大きいと、塗液粘度が高くなり、塗工が困難となる。
【００５６】
なお、樹脂Ａとしては、例えば、特開２０１３−１５９６９１に記載の、ウレタンアクリレートＣ−１（新中村化学工業社）、ＡＨ−６００、ＡＴ−６００（共栄社化学社）などの他、ＵＡ−１２８０、ＵＡ−１２８０ＭＫ（新中村化学工業社）、紫光ＵＶ６３００Ｂ、ＵＶ７６２０Ａ、ＵＶ７６００Ｂ（日本合成化学社）、ＵＦ−８００１Ｇ（共栄社化学社）等を用いることができる。つまり、樹脂Ａとしては、ウレタン（メタ）アクリレートのオリゴマーやモノマーを用いることができる。これらの中でも、特にＵＡ−１２８０ＭＫを好ましく用いることができる。
また、樹脂Ｂとしては、例えば、紫光ＵＶ７０００Ｂ、紫光ＵＶ３５２０（日本合成化学社）等を用いることができる。つまり、樹脂Ｂとしては、ウレタン（メタ）アクリレートのオリゴマーやモノマーを用いることができる。これらの中でも、特に紫光ＵＶ７０００Ｂを好ましく用いることができる。
【００５７】
なお、下地層用組成物２ａを用いて形成した下地層２に含まれる(メタ)アクリル酸エステル化合物は、ＰＥＴ等の基材１から容易に剥離ができて、自立膜として成り立たせるために、靭性と伸度とを必要とする。そのため、ウレタン（メタ）アクリレート以外のオリゴマーやモノマーのみを使用した場合、硬化膜のカールが大きいことや基材１から剥離できない等の問題が生じる可能性がある。
上記(メタ)アクリル酸エステル化合物を硬化させるための電離放射線により重合開始種を発生する化合物、即ち重合開始としては、上述の銀ナノ粒子含有分散液３ａと同様の光ラジカル重合開始剤を用いることができる。具体的には、光重合開始剤として、例えば、Ｅｓａｃｕｒｅ  ＯＮＥ（ランバルティ社）を用いることができる。
【００５８】
重合開始剤の含有量は、塗液である下地層用組成物２ａ中の全固形分量を基準として０．５質量％以上１質量％以下の範囲内が好ましい。重合開始剤の含有量が１質量％より多いと、電離放射線照射時に窒素パージが無くても表面硬化が進み、目的とする呈色が得られにくい。また、重合開始剤の含有量が０．５質量％より少ないと、膜硬度は低くなり過ぎるおそれがある。
また、下地層用組成物２ａは、溶媒をさらに含んでもよい。下地層用組成物２ａに含まれる溶媒は、樹脂Ａや樹脂Ｂとの相溶性が高いケトン系溶媒であるアセトン、またはメチルエチルケトンの中から塗工適性等を考慮して適宜選択し得る。
【００５９】
［銀ナノ粒子積層膜６の製造工程］
上述した実施形態に係る銀ナノ粒子積層膜６を製造するための各工程を、図３を参照しつつ、説明する。
図３（ａ）に示すように、ＰＥＴフィルム等の基材１上に上述の下地層用組成物２ａを、例えば、下地層２の厚みが４μｍ〜６０μｍとなるようにバーコーターを用いて塗布する。なお、銀ナノ粒子積層膜６が下地層２を備えない構成であれば、基材１上に直接銀ナノ粒子積層膜６を形成する工程を実施する。
【００６０】
次に、基材１上に塗布した下地層用組成物２ａを、例えば、９０℃の環境下に１００秒間置いて乾燥させる。その後、下地層用組成物２ａに電離放射線等を照射して、下地層用組成物２ａを硬化する。本実施形態では、上層である銀ナノ粒子含有層３との密着性を上げるために下地層用組成物２ａを大気中で硬化する。こうして、図３（ｂ）に示すように、本実施形態に係る下地層２を形成する。なお、下地層用組成物２ａに照射する電離放射線としては、例えば、超高圧水銀灯、キセノン灯、ＵＶ−ＬＥＤ等が挙げられ、それらの中から照射波長や照射強度に応じて適宜選択される。また、電離放射線の照射エネルギーは、例えば、大気中で紫外光を照射する場合には２３０ｍＪ／ｃｍ２程度である。
【００６１】
次に、図３（ｃ）に示すように、下地層２上に上述の銀ナノ粒子含有分散液３ａを、例えば、銀ナノ粒子含有層３の厚みが３μｍ〜１０μｍとなるようにバーコーターを用いて塗布する。
次に、銀ナノ粒子含有分散液３ａを、例えば、９０℃の環境下に６０秒間置いて乾燥させる。最後に、銀ナノ粒子含有分散液３ａに電離放射線等を照射して銀ナノ粒子含有分散液３ａを硬化させる。こうして、図３（ｄ）に示すように、本実施形態に係る銀ナノ粒子含有層３を形成する。なお、銀ナノ粒子含有分散液３ａに照射する電離放射線としては、例えば、超高圧水銀灯、キセノン灯、ＵＶ−ＬＥＤ等が挙げられ、それらの中から照射波長や照射強度に応じて適宜選択される。また、電離放射線の照射エネルギーは、例えば、窒素パージした環境下で紫外光を照射する場合には２３０ｍＪ／ｃｍ２程度である。また、電離放射線照射部位は窒素パージを行うことにより表面硬化が促進される
【００６２】
次に、図３（ｅ）に示すように、銀ナノ粒子含有層３上に上述の銀ナノ粒子分散液５ａを、銀ナノ粒子分散液５ａの湿潤膜厚が４〜２３μｍとなるようにバーコーターを用いて塗布する。
次に、銀ナノ粒子分散液５ａを、例えば、９０℃の環境下に６０秒間置いて乾燥させる。こうして、図３（ｆ）に示すように、本実施形態に係る銀ナノ粒子層５を形成する。なお、銀ナノ粒子層５の上に、図示しない保護層（オーバーコート層）を設けてもよい。
以上の工程により、図３（ｆ）に示す、本実施形態に係る銀ナノ粒子積層膜６を製造する。
【００６３】
こうして製造された銀ナノ粒子積層膜６は、銀ナノ粒子層５側から見ると銀色の金属光沢を呈する。また、銀ナノ粒子積層膜６の呈色は、この銀ナノ粒子積層膜６の基材１側で観察される。
なお、本実施形態では、銀ナノ粒子分散液５ａ、銀ナノ粒子含有分散液３ａ及び下地層用組成物２ａを、バーコーターを用いて塗工した場合について説明したが、本発明はこれに限定されるものではない。例えば、バーコーターに代えて、ロールコーター、グラビアコーター、マイクログラビアコーター、ダイコーター、ディップコーター等の公知の塗工手段を用いてもよい。
【００６４】
（呈色変化メカニズム）
上述のように、本実施形態では、銀ナノ粒子含有層３に含まれる銀ナノ粒子４の少なくとも一部であって、銀ナノ粒子含有層３の表層に層状に凝集した銀ナノ粒子４の質量と、銀ナノ粒子含有層３上に形成した銀ナノ粒子層５の銀ナノ粒子４の質量との比を変化させることで塗膜色の色彩、即ち呈色を変化させる。
ここで、銀ナノ粒子積層膜６の色が変化する機構、即ち呈色変化メカニズムの詳細については明らかとなっていないが、実施形態に係る銀ナノ粒子積層膜６に含まれる銀ナノ粒子４の多くが銀ナノ粒子積層膜６の表層に層状に凝集している。
それらの点を考慮すると、凝集した銀ナノ粒子４に起因するプラズモンカップリングに起因するものと考えられる。そこで、以下、この点について詳しく説明する。
【００６５】
実施形態に係る銀ナノ粒子積層膜６に係る吸収スペクトルの測定結果を図４に示す。図４に示すように、銀ナノ粒子４の含有量に関係なく４９０ｎｍ、６５０ｎｍ付近に２つの吸収ピークが現れている。銀ナノ粒子積層膜６における銀ナノ粒子４の含有量が多い場合は４９０ｎｍの吸収が大きく、銀ナノ粒子４の含有量が少なくなるにつれて６５０ｎｍの吸収が大きくなっている。この６５０ｎｍ付近の吸収は通常の球状銀ナノ粒子のプラズモン共鳴やプラズモンカップリングではシフトしない波長である。
【００６６】
また、上述した、銀ナノ粒子含有層３中及び銀ナノ粒子層５中において凝集している銀ナノ粒子４と、銀ナノ粒子積層膜６が呈する「色」との関係については、銀ナノ粒子４の総数が多い場合に、銀ナノ粒子積層膜６の基材１側、即ち銀ナノ粒子積層膜６の裏面側から観察される色が「紫色」となり、銀ナノ粒子含有層３中の銀ナノ粒子４の含有量が減ずるにつれて「緑色」になり、さらに、銀ナノ粒子層５中の銀ナノ粒子４の含有量を減ずるにつれて「青色」となる。
【００６７】
具体的には、銀ナノ粒子含有層３における銀ナノ粒子４の含有量が、分子内に少なくとも１個以上のカルボキシ基と１個以上の重合性不飽和二重結合とを有する化合物に対して１．０質量％以上２．０質量％以下の範囲内であり、かつ、銀ナノ粒子層５を形成するための銀ナノ粒子４の溶液濃度が２．５質量％以上である場合には、銀ナノ粒子積層膜６の裏面側から観察される色が「紫色」となる。
【００６８】
銀ナノ粒子含有層３における銀ナノ粒子４の含有量が、分子内に少なくとも１個以上のカルボキシ基と１個以上の重合性不飽和二重結合とを有する化合物に対して０．２５質量％以上１．０質量％未満の範囲内であり、かつ、銀ナノ粒子層５を形成するための銀ナノ粒子４の溶液濃度が２．５質量％である場合には、銀ナノ粒子積層膜６の裏面側から観察される色が「緑色」となる。
【００６９】
銀ナノ粒子含有層３における銀ナノ粒子４の含有量が、分子内に少なくとも１個以上のカルボキシ基と１個以上の重合性不飽和二重結合とを有する化合物に対して０．２５質量％未満の範囲内であり、かつ、銀ナノ粒子層５を形成するための銀ナノ粒子４の溶液濃度が２．５質量％である場合には、銀ナノ粒子積層膜６の裏面側から観察される色が「青色」となる。
銀ナノ粒子含有層３及び銀ナノ粒子層５の両層における銀ナノ粒子４の含有量が規定されていない範囲は、それぞれの色が部分的に混ざる傾向があり、塗布ムラや膜厚ムラで微妙に変わるため、指定した色にするためには、銀ナノ粒子４の含有量を前述した数値範囲にすることが好ましい。
【００７０】
それぞれの色における断面ＳＴＥＭ像（図１１、１２、１３）を見るといずれも場合も、銀ナノ粒子含有層３と銀ナノ粒子層５との界面に銀ナノ粒子４が層状に凝集していることが確認できる。但し、銀ナノ粒子４の添加量（含有量）に応じて銀ナノ粒子４の層の厚みが対応しているわけではなく、粒子間距離や粒子密度（上面から見た分布）が異なることが考えられるが、現時点ではメカニズムの解明に至っていない。なお、図１１、１２、１３の詳細については、後述する実施例で説明する。
【００７１】
以上のように、従来の問題点を鑑みて、鋭意研究した結果、膜強度や密着性を上げるために加える成分が銀ナノ粒子４の分散に悪影響を及ぼして凝集してしまうが、銀の原料となる銀化合物を分解して銀ナノ粒子４を製造する際に、１級アミンと３級アミンを有するアルキルジアミンを介在させて用い、さらに、膜強度や密着性を上げるために加える成分中にカルボキシ基を有する重合性化合物を用いると、分散性を維持したまま膜強度や密着性を向上させることの可能な塗液組成物を作製できる。さらに、膜中の銀ナノ粒子の層構成や分散性を変えることによって種々の呈色を示す膜を作製できる。より詳しくは、銀の原料となる銀化合物として、例えば、シュウ酸銀を用いると共に、Ｎ，Ｎ−ジアルキルアミノアルキルアミンを介在させることによって、シュウ酸銀に含まれる銀原子にそのジアミンの１級アミノ基部分が配位した錯化合物が形成される。そして、この状態でシュウ酸銀を構成するシュウ酸イオンの部分を熱分解することにより、銀ナノ粒子４を高収率で調製することができる。また。銀ナノ粒子４は、錯形成しない３級アミノ基が粒子の最外面を向くため、カルボキシ基を有する例えばアクリレート化合物、メタクリレート化合物とイオン結合により引き寄せあうことで分散系を崩すことなく分散塗液として調製することができる。さらに得られた塗液は、有機溶媒等で容易に希釈可能であり、さらに、光重合開始剤等も添加可能である。この分散塗液を用いてプラスチック基材上で作製した銀ナノ粒子４の塗布膜を高圧水銀灯等でＵＶ照射すると、膜強度が高く基材密着性の強い硬化膜を種々の色で得ることができる。
【００７２】
なお、本実施形態の銀ナノ粒子積層体７の特徴（発明特定事項）の一つは、「基材上に、銀ナノ粒子を含む銀ナノ粒子含有層を形成し、前記銀ナノ粒子含有層を形成した後、前記銀ナノ粒子含有層上に、前記銀ナノ粒子含有層よりも前記銀ナノ粒子の粒子密度が高い銀ナノ粒子層を形成する」ことにある。そして、銀ナノ粒子含有層３上に、銀ナノ粒子含有層３よりも銀ナノ粒子４の粒子密度が高い銀ナノ粒子層５を形成することで、呈色可能な色のバリエーションが豊富になるという効果を奏するものである。しかしながら、銀ナノ粒子含有層３と銀ナノ粒子層５との界面は明確ではなく、その特徴を、完成された銀ナノ粒子積層体７の状態における物の構造や特性にて直接特定することは、状況により困難な場合も想定され、非実際的であるといえる。
以下に、実施例として、銀ナノ粒子４の製造方法及び溶媒への分散性、塗膜形成用塗液の調液、塗膜の物性などの評価を示すが、本発明はこれらに限定されるものではない。
【００７３】
［実施例１］
〔シュウ酸銀の合成〕
シュウ酸二水和物（関東化学社）９．９２ｇに蒸留水６０ｍＬを加え加温しながら溶解させ、１１０℃のオイルバス中で攪拌しながら、硝酸銀（関東化学社）２６．７ｇに２０ｍＬの蒸留水を加え加温しながら溶解させたものを加え、１時間加熱攪拌を続けた。析出したシュウ酸銀を自然ろ過で回収し、さらに熱水２００ｍＬ、メタノール（関東化学社）５０ｍＬでろ過洗浄した後、遮光デシケーター内で減圧しながら室温乾燥した。こうして得たシュウ酸銀の収量は、２１．６ｇ（収率９０．４％）であった。
【００７４】
〔銀ナノ粒子４の合成〕
Ｎ，Ｎ−ジエチル−１，３−ジアミノプロパン（東京化成社）３．２６ｇにオレイン酸０．１３ｇを加えたところに、上述の工程で得たシュウ酸銀１．９０ｇを加え、１１０℃のオイルバスで加熱攪拌した。１分以内で二酸化炭素の発泡が起こり、数分後に褐色の懸濁液に変化した。５分間加熱後、冷却したところにメタノール３０ｍＬを加え、遠心分離により得られた沈殿物を自然乾燥すると青色固形物１．４８ｇ（銀基準収率９７．０）を得た。
【００７５】
得られた銀ナノ粒子４を、走査型電子顕微鏡（日立ハイテクノロジー社、ＳＥＭ  Ｓ−４８００）を用いてＳ−ＴＥＭモード（加速電圧３０ｋＶ）で観察したところ、粒子径が５〜２０ｎｍ程度の球状粒子が観察された。その結果を図５に示す。より詳しくは、図５は、実施例１で得た銀ナノ粒子４のトルエン溶媒分散液を基板（銅メッシュ・マイクログリッド）に垂らし乾燥させた後に観察した銀ナノ粒子４の走査型電子顕微鏡像である。
【００７６】
次に、得られた銀ナノ粒子４の溶媒への分散性を評価した。その結果、トルエン、ターピネオールＣ（日本テルペン化学社）、ジヒドロターピネオール（日本テルペン化学社）、及び、これらを主剤としたヘキサン等との混合溶媒に良好に分散した。そのトルエン分散溶液の動的光散乱粒度測定（日機装社、Ｎａｎｏｔｒａｃ  ＵＰＡ−ＥＸ１５０）により、得られた銀ナノ粒子４は平均粒子径１５ｎｍで良好に分散していることがわかった。その結果を図６に示す。また、図６に示した実線は、累積度数（％）を示している。
【００７７】
〔銀ナノ粒子含有分散液３ａの調製〕
上述の工程で得た青色固形物０．１０ｇをトルエン（関東化学社）２．０ｇに分散させたところに、２−メタクリロイルオキシエチルコハク酸（ＳＡ、新中村化学社）５．０ｇを添加しよく攪拌したものに、光重合開始剤ＥｓａｃｕｒｅＯＮＥ（ランバルティ社）を０．２５ｇ添加し溶解させたものを塗液、即ち銀ナノ粒子含有分散液（銀ナノ粒子含有層用組成物）３ａとした。
【００７８】
〔銀ナノ粒子分散液５ａの調製〕
上述の工程で得た青色固形物０．１０ｇをトルエン（関東化学社）２．０ｇに分散させたものを塗液、即ち銀ナノ粒子分散液（銀ナノ粒子層用組成物）５ａとした。
上記工程で得た銀ナノ粒子４を含む銀ナノ粒子含有層用組成物３ａを、＃１０のワイヤーバーを用い、７５μｍ厚の未処理ＰＥＴ（東レルミラーＴ６０）上に塗布後、９０℃１分間オーブンにて溶媒を揮発させた。これをパージボックスに入れ窒素ガスを封入してから、ＵＶコンベアーにて２４０ｍＪ／ｃｍ２で露光、硬化させた。
【００７９】
上記工程で得られた銀ナノ粒子４を含む銀ナノ粒子層用組成物５ａを、＃３のワイヤーバーを用い、上記工程で硬化させた銀ナノ粒子含有層３上に塗布後、９０℃１分間オーブンにて溶媒を揮発させ、銀ナノ粒子積層膜６を得た。この時点で銀ナノ粒子積層膜６側は、金属光沢を有する銀色に呈色した。
次に、銀ナノ粒子積層膜６の保護のため、ＵＡ−３０６Ｉ（ウレタンアクリルオリゴマー、共栄社化学社）１０ｇ、ＭＥＫ１２ｇ、光重合開始剤ＥｓａｃｕｒｅＯＮＥ（ランバルティ社）０．５ｇを加え溶解したオーバーコート層用塗液８ａを＃１０のワイヤーバーを用い、上記工程で形成した銀ナノ粒子積層膜６上に塗布後、９０℃１分間オーブンにて溶媒を揮発させた。これをパージボックスに入れ窒素ガスを封入してから、ＵＶコンベアーにて２４０ｍＪ／ｃｍ２で露光、硬化させ、オーバーコート層を備えた銀ナノ粒子積層膜６を得た。こうして得た硬化膜は、基材１面側から見ると紫色に呈色した（表１）。また、その他の評価項目及びその評価結果を表１に示した。
【００８０】
本実施例及び後述する実施例並びに各比較例に係る銀ナノ粒子積層膜６の吸収スペクトル（島津製作所社、紫外可視分光光度計  ＵＶ−２６００、透過モード、図７）を測定した。測定した吸収スペクトルから求めた極大吸収波長（λｍａｘ）を表１に示す。なお、表１には、５００ｎｍ未満の波長領域における極大吸収波長（λｍａｘ）と、５００ｎｍ以上の波長領域における極大吸収波長（λｍａｘ）とをそれぞれ示している。
また、密着性試験として、本実施例及び後述する実施例並びに各比較例に係る銀ナノ粒子積層膜６の基材１に対する剥離性を調べた。なお、この密着性（剥離性）については、銀ナノ粒子積層膜６が基材１から剥離しなかった場合には「剥離せず」と評価し、銀ナノ粒子積層膜６が基材１から容易に剥離した場合には「容易に剥離」と評価した。
また、カール試験として、作製した銀ナノ粒子積層膜６を１００ｍｍ角に切り出し、片辺を抑えた時の対辺の浮き上がりを調べた。なお、銀ナノ粒子積層膜６の浮き上がりが１０ｍｍ未満の場合には「○」と評価し、１０ｍｍ以上では「×」と評価した。
【００８１】
［実施例２］
実施例１の銀ナノ粒子含有分散液３ａ中の青色固形物０．１０ｇを０．０２５ｇにした以外は実施例１と同様に操作して銀ナノ粒子含有層３を得た。さらに、実施例１の銀ナノ粒子分散液５ａ中の青色固形物０．１０ｇを０．０５ｇにした以外は実施例１と同様に操作して銀ナノ粒子積層膜６を得た。こうして得た硬化膜は、基材１面側から見ると緑色に呈色した（表１、図７）。評価結果を表１に示した。
【００８２】
［実施例３］
実施例１の銀ナノ粒子含有分散液３ａ中の青色固形物０．１０ｇを０．０１ｇにした以外は実施例１と同様に操作して銀ナノ粒子積層膜６を得た。こうして得た硬化膜は、基材１側から見ると青色に呈色した（表１、図７）。評価結果を表１に示した。
【００８３】
［実施例４］
〔下地層用組成物２ａの調製〕
ウレタンアクリレート化合物（ＵＡ−１２８０ＭＫ(新中村化学社製)：ＵＶ７０００Ｂ（日本合成化学社製）＝２５．４０ｇ：８．６３ｇ）の混合物にＭＥＫ１２．９６ｇ、光重合開始剤ＥｓａｃｕｒｅＯＮＥ（ランバルティ社）０．３４ｇを加え溶解したものを基材用塗液、即ち下地層用組成物２ａとした。
上記工程で得た基材用塗液を、＃４０ワイヤーバーを用い、７５μｍ厚の未処理ＰＥＴ（東レルミラーＴ６０）に塗布後、９０℃１００秒間オーブンにて溶媒を揮発させた。これをパージボックスに入れ窒素ガスを封入せずに、ＵＶコンベアー（ヘレウス社、ＣＶ−１１０Ｑ−Ｇ型、光源：ライトハンマー１０ＭｅｒｋＩＩ、Ｈバルブ、以下、単に「ＵＶ照射」とも称する）にて２４０ｍＪ／ｃｍ２で露光、硬化させた下地層２を用いる以外は実施例１と同様に操作して銀ナノ粒子積層膜６を得た。こうして得た硬化膜は、基材１面側から見ると紫色に呈色した（表１、図８）。また、本実施例の硬化膜は、ＰＥＴ基材１から容易に剥離できた。評価結果を表１に示した。
【００８４】
［実施例５］
実施例４のウレタンアクリレート化合物（ＵＡ−１２８０ＭＫ(新中村化学社製)：ＵＶ７０００Ｂ（日本合成化学社製）＝２５．４０ｇ：８．６３ｇ）の混合物にＭＥＫ１２．９６ｇを加えた代わりに、ＵＦ−８００１Ｇ(共栄社化学社製)：ＵＶ７０００Ｂ（日本合成化学社製）＝２０．１４ｇ：８．６３ｇの混合物にＭＥＫ１８．２２ｇを加える以外は実施例４と同様に操作して銀ナノ粒子積層膜６を得た。こうして得た硬化膜は、基材１面側から見ると紫色に呈色した（表１）。また、本実施例の硬化膜は、ＰＥＴ基材１から容易に剥離できた。評価結果を表１に示した。
【００８５】
［実施例６］
実施例４の銀ナノ粒子含有分散液３ａ中の青色固形物０．１０ｇを０．０５ｇにした以外は実施例４と同様に操作して銀ナノ粒子含有層３を得た。さらに、実施例４の銀ナノ粒子分散液５ａ中の青色固形物０．１０ｇを０．０５ｇにした以外は実施例４と同様に操作して銀ナノ粒子積層膜６を得た。こうして得た硬化膜は、基材１面側から見ると緑色に呈色した（表１、図８）。また、本実施例の硬化膜は、ＰＥＴ基材１から容易に剥離できた。評価結果を表１に示した。
【００８６】
［実施例７］
実施例６の銀ナノ粒子含有分散液３ａ中の青色固形物０．０５ｇを０．０１ｇにした以外は実施例６と同様に操作して銀ナノ粒子積層膜６を得た。こうして得た硬化膜は、基材１面側から見ると青色に呈色した（表１、図８）。また、本実施例の硬化膜は、ＰＥＴ基材１から容易に剥離できた。評価結果を表１に示した。
【００８７】
［実施例８］
実施例４の基材用塗液中の光重合開始剤ＥｓａｃｕｒｅＯＮＥ（ランバルティ社）０．３４ｇの代わりにイルガキュアー１８４（ＢＡＳＦ社製）１．７０ｇを添加した銀ナノ粒子含有分散液３ａとした以外は実施例４と同様に操作して銀ナノ粒子積層膜６を得た。こうして得た硬化膜は、基材１面側から見ると紫色に呈色した（表１）。また、本実施例の硬化膜は、ＰＥＴ基材１から容易に剥離できた。評価結果を表１に示した。
【００８８】
［実施例９］
実施例１の銀ナノ粒子含有分散液３ａ中のＳＡ５．０ｇをＳＡ４．０ｇ、トリメチロールプロパントリアクリレート（ライトアクリレートＴＭＰ−Ａ、共栄社化学社製）１．０ｇの混合物にした以外は実施例１と同様に操作して銀ナノ粒子含有層３を得た。さらに、実施例１と同様に操作して銀ナノ粒子積層膜６を得た。こうして得た硬化膜は、基材１面側から見ると紫色に呈色した（表１、図９）。また、本実施例の硬化膜は、ＰＥＴ基材１から容易に剥離できた。評価結果を表１に示した。
【００８９】
［実施例１０］
実施例９の銀ナノ粒子含有分散液３ａ中のトリメチロールプロパントリアクリレート（ライトアクリレートＴＭＰ−Ａ、共栄社化学社製）１．０ｇをジペンタエリスリトールヘキサアクリレート（ライトアクリレートＤＰＥ−６Ａ、共栄社化学社製）１．０ｇにした以外は実施例１と同様に操作して銀ナノ粒子含有層３を得た。さらに、実施例１と同様に操作して銀ナノ粒子積層膜６を得た。こうして得た硬化膜は、基材１面側から見ると紫色に呈色した（表１、図９）。また、本実施例の硬化膜は、ＰＥＴ基材１から容易に剥離できた。評価結果を表１に示した。
【００９０】
［実施例１１］
実施例９の銀ナノ粒子含有分散液３ａ中のトリメチロールプロパントリアクリレート（ライトアクリレートＴＭＰ−Ａ、共栄社化学社製）１．０ｇを塩基酸変性アクリレートであるＤＰＥ６Ａ−ＭＳ（ジペンタエリスリトールペンタアクリレートコハク酸変性物、共栄社化学社製）１．０ｇにした以外は実施例９と同様に操作して銀ナノ粒子含有層３を得た。さらに、実施例１と同様に操作して銀ナノ粒子積層膜６を得た。こうして得た硬化膜は、基材１面側から見ると紫色に呈色した（表１、図９）。また、本実施例の硬化膜は、ＰＥＴ基材１から容易に剥離できた。評価結果を表１に示した。
【００９１】
［比較例１］
実施例１の銀ナノ粒子含有分散液３ａ中のＳＡ５．０ｇをＳＡ３．０ｇ、トリメチロールプロパントリアクリレート（ライトアクリレートＴＭＰ−Ａ、共栄社化学社製）２．０ｇの混合物にした以外は実施例１と同様に操作して銀ナノ粒子含有層３を得た。さらに、実施例１と同様に操作して銀ナノ粒子積層膜６を得た。こうして得た硬化膜は、基材１面側から見ると単純に黄色と銀色が重なった金色に近い呈色した（表１、図１０）。評価結果を表１に示した。
【００９２】
［比較例２］
実施例１の銀ナノ粒子含有分散液３ａ中のＳＡ５．０ｇを塩基酸変性アクリレートであるＤＰＥ６Ａ−ＭＳ（ジペンタエリスリトールペンタアクリレートコハク酸変性物、共栄社化学社製）５．０ｇにした以外は実施例１と同様に操作して銀ナノ粒子含有層３を得た。さらに、実施例１と同様に操作して銀ナノ粒子積層膜６を得た。こうして得た硬化膜は、基材１面側から見ると単純に黄色と銀色が重なった金色に近い呈色した（表１、図１０）。評価結果を表１に示した。
【００９３】
【表１】
2019206735.tif 000002
【００９４】
なお、図１１は実施例４、図１２は実施例６、図１３は実施例７の各銀ナノ粒子積層膜６を構成する銀ナノ粒子含有層３と銀ナノ粒子層５との界面に含まれる銀ナノ粒子４のそれぞれの走査型電子顕微鏡像である。
以上のように、実施例１〜１１で得られた各銀ナノ粒子積層膜６であれば、銀ナノ粒子含有層３中及び銀ナノ粒子層５中の総銀量を変えることで、銀ナノ粒子積層膜６の色を変化させることができる。
【産業上の利用可能性】
【００９５】
以上説明したように、本発明における銀ナノ粒子を含む積層膜は、銀ナノ粒子特有の光学特性を有する機能膜を作製可能であり、用途に応じて色を変えることができる。
【符号の説明】
【００９６】
１  …基材
２  …下地層
２ａ…下地層用組成物
３  …銀ナノ粒子含有層
３ａ…銀ナノ粒子含有分散液
５  …銀ナノ粒子層
５ａ…銀ナノ粒子分散液
６  …銀ナノ粒子積層膜
７  …銀ナノ粒子積層体
ＩＦ…界面
【図１】
2019206735.tif 000003
【図２】
2019206735.tif 000004
【図３】
2019206735.tif 000005
【図４】
2019206735.tif 000006
【図５】
2019206735.tif 000007
【図６】
2019206735.tif 000008
【図７】
2019206735.tif 000009
【図８】
2019206735.tif 000010
【図９】
2019206735.tif 000011
【図１０】
2019206735.tif 000012
【図１１】
2019206735.tif 000013
【図１２】
2019206735.tif 000014
【図１３】
2019206735.tif 000015